СВЕТЯЩЕЕСЯ ТЕЛО

1. Способ получения неорганического композита для получения люминесцентного материала, причем этот способ включает в себя подвергание неорганической композиции, главным образом содержащей полупроводниковое соединение, взрыву с помощью пороха и/или взрывчатого вещества в герметичном сосуде.
2. Способ получения неорганического композита по п.1, в котором неорганическая композиция содержит элемент иридий.
3. Неорганическая композиция, содержащая полупроводниковое соединение в качестве основного компонента и элемент иридий.
4. Неорганическая композиция по п.3, содержащая переходный металл, галоген или редкоземельный элемент.
5. Неорганическая композиция по п.3 или 4, в которой полупроводниковое соединение представляет собой полупроводниковое соединение групп II-VI.
6. Неорганический композит для получения люминесцентного материала, который получен из неорганической композиции по любому из пп.3-5.
7. Способ получения неорганического композита, причем этот способ включает в себя термообработку неорганической композиции по любому из пп.3-5.
8. Способ получения люминесцентного материала, причем этот способ включает в себя термообработку неорганического композита, полученного способом по п.1 или 7.
9. Люминесцентный материал, полученный способом по п.8.
10. Неорганическое ЭЛ устройство с использованием люминесцентного материала по п.9.
11. Неорганическое ЭЛ устройство, содержащее:
по меньшей мере два электрода; и
слой светоизлучателя, состоящий из люминесцентного материала по п.9 и предусмотренный между электродами;
2
при этом яркость устройства, достигаемая при приведении в действие постоянным током, составляет 10000 кд/м или более.
12. Неорганическое ЭЛ устройство по п.11, в котором толщина слоя светоизлучателя составляет от 0,05 до 100 мкм.
13. Неорганическое ЭЛ устройство по п.11 или 12, в котором слой светоизлучателя содержит множество светоизлучающих слоев, имеющих отличающиеся друг от друга составы.